Brevet FR2470782A1 — publié le 19810612

La présente invention a trait au domaine des revêtements de terrainsen vue de la réalisation de sols semi-rigides ou souples aptes à etre utilises notamment comme terrains de jeux ou sports, en-milieu couvert ou à l'air libre. Elle concerne tout particulièrement de nouvel les compositions fournissant des enduits imperméables et souples qui conviennent spécialement, quoique non exclusivement, aux terrains de jeux de balles ou ballon, comme par exemple des courts de tennis. On a déjà préconisé ou réalisé, pour la confection de couches de; surface de routes, et terrains à usages divers (par exemple sports), divers types de revêtements obtenus par enduction de plusieurs couches fines de composition polymere sur,une assise de fondation pratiquement rigide. La La composition à base,de polymère est généralement cons tituée par une dispersion aqueuse de matière plastique à laquelle on incorpore des charges minérales.dites dures c'est-à-dire- aptes à confé rer au revêtement une bonne résistance à l'écrasement ou à la compres sien. Parmi ces dispersions aqueuses on a@préconisé des copo lymères butadiène-styrène, styrène-monomère acrylique, butadiène-styrè ne-vinylpyridine... en les associant à des charges micronisées, par exemple à base de silice. Les films obtenus sont cependant généralement durs, cassants et s'écaillant facilement. En outre, la température rela tivement élevés de coalescence rend difficile la manipulation et le tra vail de pose en hiver. Selon une variante, on met en oeuvre comme dispersion aqueuse de polymere un acétate de polyvinyle. Toutefois, les résultats ne ont pas satisfaisants car là tenue, à l'eau ou ,en milieu humide n'est pas bonne et les films deviennent trop durs en vieillissant. Par ailleurs, les formulations de ce type ne peuvent être enduites en épais seur (pose multicouches) sans risque sérieux de fissurations. Conformément à une autre technique, on a suggéré de met trie en oeuyre des.dispersions d'acétate de polyvinyle ou,de latex buta diène--styrène en mélange avec une émulsion de bitume. Outre les diffi cultes dues à la coloration, ces compositions entraînent divers incon- vénients dont, en particulier, des phénomènes de ressuages. du bitume lors de l'exposition du terrain à la chaleur ou, évidemment, dans les régions de climat habituellement chaud. On a également proposé la réalisation d'enduits à partir de coulis à base de résines polyuréthannes. Les revêtements obtenus ont, certes, une grande' souplesse" mais le coût de réal'is'ation" es"t tres élevé et souvent prohibitif. Enfin, dans la plupart des compositions utilisées ou préco nisées jusqu a ce jour, les charges minérales mises en'oeuvre sont rela tivement grossières (diamètre moyen élevé des grains'ou ou granulats) et les revêtements obtenus ont une surface peu régulière, de granularité assez forte et facilement salissante. Le but de l'invention est de fournir des compositions permet tant d'échapper aux inconvénients ci-dessus et de réaliser un bon compro mis pour l''obtention de revêtements impe"rméa"bles, soupirs, a surface ré gulière et uniformément colorée et de grande résistance à la fissuration. Elle vise également l'obtention de mélanges homogènes de longue conservation avant application, de prix de revient peu élevé et faciles à met tre en -oeuvre comme enduits à froid. Pour atteindre ces buts, l'invention propose une composi tion exempte de bitume et qui comprend essentiellement comme liant un mélange de dispersion aqueuse d'homopolymère d'acétate de vinyle et de dispersion squeuse de copolymère : acétate de vinyle-maléate d'alcoyle inférieur. En outre, selon une caractéristique essentielle de l'inven tion, la charge mise en oeuvre possède une granulométrie dont l'éventail du diamètre des grains est très resséré, de préférence compris entre 50 et 200 microns. En pratique, une composition conforme à l'invention rdenferme, outre le liant précité et la charge pulvérulente fine, des ingrédients classiques tels que : un ou des oxydes colorants, un agent colloïdal des tiné à régulariser et faciliter l'enduction, et de l'eau de dilution. Conformément à une réalisation avantageuse, dans le mélange précité des dispeisions aqueuses, on met en oeuvre 1,3 à 1,7 parties (poids) du copolymère pour 1 partie d'homopolymère. La quantité totale, en poids, des- dispersions aqueuses représente généralement 0,5 à 2 par ties pour 3 parties de composition finale prête à l'enduction. La-charge minérale peut etre choisie parmi les matériaux con nus pour cet usage, pourvu qu'elle satisfasse aux critères susvisés de granulométie. il a cependant été constaté qu'un sable siliceux très pro pre, de faible perte au feu et contenant au moins 98 % de SiO2 convenait particulièrement bien pour l'obtention d'un revetement peu glissant à l'état humide et de bel aspect à la finition. Selon une variante, il est possible de remplacer le copoly mère acétate de vinyle-maléate d'alcoyle par un copolymère styrène-acryla te d'alcoyle fortement plastifié. On peut ainsi, dans certains cas,améliô-- rer la tenue à l'eau du revêtement après la pose ainsi que le collage en milieu humide, tout en conservant la souplesse nécessaire à l'enduit. Par ailleurs, on peut encore accroître la vitesse de sèchage et la résistance à l'eau en utilisant une dispersion aqueuse d'acé- tate de polyvinyle exempte de colloïde protecteur, contrairement aux dispersions classiques de ce polymère. L'invention est illustrée par l'exemple de réalisation non limitatif décrit ci-dessous et correspondant à la réalisation d'un revêtement pour terrain de tennis. Exemple. On a confectionné une composition à partir des ingrédients suivants Composant Parties(en poids) 70(état humide) Dispersion de copolymère:acétate de vinyle-maléate de n-butyle 60 22,44 dispersion d'acétate de polyvinyle 40 14,95 oxyde colorant(par ex.oxyde de fer) 2 0,75 silice colloïdale 0,5 0,19 charge (sable de silice de 60 à 100 microns) 160 59,80 eau de dilution 5 1,86 Le mélange obtenu était bien.homogène et apte à entre stocké pendant au moins 18 mois en usine avant application sur le terrain, ce qui constitue un appréciable avantage par rapport aux mélanges effectués extemporanément sur chantier. Après coalescence, les revêtements obtenus présentaient une bonne souplesse et leur surface, de granularité fine et régulière, était peu salissante et non réfléchissante. La couleur était uniforme, stable et non tSchante, du fait de l'absence de bitume,comme dans de nombreuses compositions de l'art antérieur. Par ailleurs, les revêtements possèdaient une excellente résistance à la fissuration, même pour des épaisseurs très faibles, par exemple après 2 à 3 couches d'enduits de lmm ce qui permet de réaliser un gain appréciable en matière première et eW temps de travail sur chantier. Comme dit ci-dessus, on a pu améliorer encore la tenue à l!eau de pluie et raccourcir le temps de sèchage en supprimant le col loade protecteur habituellement présent dans lthomopolymère de l'acétate de vinyle. Outre l'application aux terrains de tennis, les compositions conformes à l'invention conviennent à tous autres usages pour lesquels on recherche des revêtements imperméables, souples et résistant bien à la compression, comme par exemple tous terrains de jeux et de sports, à l'air libre ou sous bâtiment couvert. REVENDICATIONS 1. Compositions pour revêtements de sols, notamment de terrains de jeux et de sports, à base de dispersions aqueuses de polymères comme liants, de charges minérales et de matériaux colorants, caractérisées en ce que le liant est constitué par un mélange de dispersion aqueuse dthomopolymère d'acétate de vinyle et de dispersion aqueuse de copolymère : acétate de vinyle-maléate d'alcoyle inférieur et en ce que la charge minérale pulvérulente a des diamètres de grains compris entre 50 et 200 microns. 2. Compositions selon la revendication 1, caractérisée en ce que l'on met en oeuvre 1,3 à 1,7 parties en poids dudit copolymère pour 1 partie en poids d'homopolymère,, le total pondéral des deux dispersions aqueuses représentant 0,5 à 2 parties pour 3 parties de composition to- tale. 3. Compositions selon l'une quelconque des revendications 1 ou 2, caractérisées en ce que la charge minérale fine est constituée par un sable siliceux ayant une teneur d'au moins 98 % en SiO2. 4. Compositions selon l'une quelconque des revendications 1 à 3, caractérisées en ce que le maléate d'alcoyle est constitué par du maléate de n-butyle. 5. Compositions selon l'une quelconque des revendications 1 à 4, caractérisées en ce que le copolymère acétate de vinyle-maléate d'alcoyle est remplacé par un copolymère styrène-acrylate d'alcoyle fortement plastifié.